(57)【要約】【課題】  負荷特性に優れ、活物質と集電体との密着性の高い非水電解質二次電池を提供する。【解決手段】  細孔を有する炭素粒子群を、細孔直径の小さいものから大きいものへと積算するとき、全積算細孔直径が９０％になる点における粒子細孔径Ｄ９０が、前記結着剤粒子群の平均粒径よりも小さく構成した負極を用いる。【選択図】  なし【特許請求の範囲】
【請求項１】
正極と、
細孔を有する炭素材料粒子群と水に分散する結着剤粒子群とを含む負極と、
非水電解質と、
を有する非水電解質二次電池において、
前記細孔を有する炭素粒子群を、細孔直径の小さいものから大きいものへと積算するとき、全積算細孔直径が９０％になる点における粒子細孔径Ｄ９０が、前記結着剤粒子群の平均粒径よりも小さい、
ことを特徴とする非水電解質二次電池。
【請求項２】
請求項１に記載の非水電解質二次電池において、
前記結着剤粒子群の平均粒径と前記炭素材料粒子群の細孔径Ｄ９０との差が、０．０６μｍより大きい、
ことを特徴とする非水電解質二次電池。
【請求項３】
請求項１または２に記載の非水電解質二次電池において、
前記炭素材料が黒鉛である、
ことを特徴とする非水電解質二次電池。
【発明の詳細な説明】
【技術分野】
【０００１】
本発明は、負荷特性及び活物質と集電体との密着性の向上を目的とした非水電解質二次電池の負極の改良に関する。
【背景技術】
【０００２】
近年、携帯電話やノートパソコン等の移動情報端末の小型・軽量化が急速に進展しており、その電源としての電池にはさらなる高容量化が要求されている。リチウムイオン二次電池に代表される非水電解質二次電池は、高いエネルギー密度を有し、高容量であるので、上記のような移動情報端末の駆動電源として広く利用されている。
【０００３】
リチウムを吸蔵、放出する炭素材料を負極に使用したリチウムイオン二次電池は、リチウムが金属状態で存在しないため、樹枝状（デンドライト状）リチウムの析出がなく、安全性に優れ、かつ電池寿命も長い。特に、天然黒鉛や人造黒鉛等の黒鉛系炭素材料は、リチウムイオンを吸蔵、放出できる量が多いため、黒鉛系炭素材料を使用したリチウムイオン二次電池は、高容量化の要求に応えることができる。
【０００４】
ここで、黒鉛を主体とする活物質を用いた負極は、活物質である黒鉛と、結着剤と、溶剤とを混合して活物質スラリーとなした後、負極集電体に塗布・乾燥することによって作製される。ところが、黒鉛に付着した結着剤が当該黒鉛のリチウムイオンの吸蔵・脱離反応を阻害して、負荷特性等を劣化させるという問題があった。
【０００５】
その一方、結着剤の使用量を少なくすると上記弊害が解消されるが、結着剤量の減少によって負極集電体と活物質との密着性が低下し、負極の内部抵抗が大きくなる。また、充放電により活物質が負極集電体から脱落するという問題が生じる。
【０００６】
このような背景にあって、黒鉛粒子の細孔の大きさを規制する技術が提案されている（特許文献１）。
また、結着剤粒子の粒径を規制する技術が提案されている（特許文献２，３）。
【０００７】
【特許文献１】特開平１０−２３６８０９号公報（第２−３頁）
【特許文献２】特開２０００−４８８０５号公報（第２頁）
【特許文献３】特開２００３−１０９５８１号公報（第２−３頁）
【０００８】
上記特許文献１は、１０2〜１０5Åの範囲の大きさの細孔の細孔体積が、黒鉛質量当たり０．４〜２．０ｃｃ／ｇである黒鉛粒子を負極に用いる技術である。この技術によると、サイクル特性が向上するとされる。
【０００９】
上記特許文献２は、粒径が０．０５〜１００μｍの粒子状の樹脂からなる結着剤を用いる技術である。この技術によると、容量・充放電特性・サイクル特性が向上するとされる。
【００１０】
上記特許文献３は、粒径が０．２〜４００μｍの粒子状ポリマー結着剤を用いる技術である。この技術によると、サイクル特性が向上するとされる。
【発明の開示】
【発明が解決しようとする課題】
【００１１】
発明者らは、黒鉛（炭素材料）負極を用いた電池について、その負荷特性及び集電体と活物質との密着性について鋭意研究を行った。その結果、結着剤粒子が黒鉛の細孔に取り込まれ、当該細孔でのリチウムイオンの吸蔵脱離を阻害するために、負荷特性が劣化することを知った。また、結着剤粒子は、黒鉛の細孔に取り込まれることによって活物質と集電体とを結着させる作用を失うために、十分な結着力が得られなくなることを知った。
【００１２】
そして、黒鉛の細孔の大きさを、結着剤粒子の大きさ（粒径）と所定の関係に規制することにより、上述した問題を解消できることを見いだした。
【００１３】
本発明は以上の知見に基づき完成されたものであって、負荷特性に優れ、活物質と集電体との密着性の高い非水電解質二次電池を提供することを目的とする。
【課題を解決するための手段】
【００１４】
上記課題を解決するための本発明は、正極と、細孔を有する炭素材料粒子群と水に分散する結着剤粒子群とを含む負極と、非水電解質と、を有する非水電解質二次電池において、前記細孔を有する炭素粒子群を、細孔直径の小さいものから大きいものへと積算するとき、全積算細孔直径が９０％になる点における粒子細孔径Ｄ９０が、前記結着剤粒子群の平均粒径よりも小さいことを特徴とする。
【００１５】
ここで、水に分散するとは、コロイド状態や、ディスパージョン状態で水に分散することを意味する。このような性質を有する結着剤としては、スチレン−ブタジエン共重合体・メチル（メタ）アクリレート・エチル（メタ）アクリレート・ブチル（メタ）アクリレート・（メタ）アクリロニトリル・ヒドロキシエチル（メタ）アクリレート等のエチレン性不飽和カルボン酸エステル、アクリル酸・メタクリル酸・イタコン酸・フマル酸・マレイン酸等のエチレン性不飽和カルボン酸等を例示でき、これらを一種または二種以上混合して用いることができる。また、結着剤の混合比は、好ましくは活物質１００質量部に対して０．５〜５質量部とする。
【００１６】
また、上記構成においては、前記結着剤粒子群の平均粒径と前記炭素材料粒子群の細孔径Ｄ９０との差が、０．０６μｍより大きい構成とすることができる。
【００１７】
また、前記炭素材料が黒鉛である構成とすることができる。
【発明の効果】
【００１８】
本発明によると、細孔を有する炭素粒子群を、細孔直径の小さいものから大きいものへと積算するとき、全積算細孔直径が９０％になる点における粒子細孔径Ｄ９０が、結着剤粒子群の平均粒径よりも小さく構成されている。
このため、細孔内に結着剤が取り込まれる現象がほとんど生じなくなる。よって、結着剤の大部分が極板と活物質との密着性を高めるように作用し、炭素粒子の細孔で充放電が円滑に行われるようになる。したがって、負荷特性及び密着性が飛躍的に向上する。
【００１９】
また、結着剤粒子群の平均粒径と炭素材料粒子群の細孔径Ｄ９０との差が、０．０６μｍより大きいと、細孔内に結着剤が取り込まれる現象をより効果的に抑制できる。
結着剤粒子の平均粒径と炭素材料の細孔径Ｄ９０との差は、より好ましくは０．１μｍ以上とし、さらに好ましくは０．２μｍ以上とする。
【００２０】
また、炭素材料の中でも黒鉛はエネルギー密度が高い。このため、黒鉛を用いると、高エネルギー密度の電池が得られる。
【発明を実施するための最良の形態】
【００２１】
本発明を実施するための最良の形態を、実施例を用いて詳細に説明する。本発明は下記実施の形態に何ら限定されるものではなく、その要旨を変更しない範囲において適宜変更して実施することができる。
【００２２】
（実施例１）
〈正極の作製〉
ＬｉＣｏＯ2粉末と導電剤としての人造黒鉛粉末とを質量比９：１で混合して正極合剤となし、この正極合剤と、Ｎ−メチル−２−ピロリドン（ＮＭＰ）にポリフッ化ビニリデン（ＰＶｄＦ）を５質量％溶かした結着剤溶媒とを、固形分の質量比で正極合剤：ＰＶｄＦ＝９５：５となるように混練して正極活物質スラリーを調整した。
【００２３】
上記正極活物質スラリーを、正極集電体としてのアルミニウム箔の両面にドクターブレード法により塗布し、その後乾燥し、次いでこれを充填密度が３．４ｇ／ｍｌとなるように圧縮して正極を作製した。
【００２４】
〈黒鉛の作製〉
平均粒径５μｍのコークス粉末に、石油ピッチ（軟化点：２５０℃）及びケイ素粒子を加熱しながら混合し、その後ペレット状に成型した。次いで、窒素（不活性ガス）雰囲気で３０００℃まで昇温して前記ペレットを黒鉛化した。この黒鉛ペレットを粉砕、分級することにより、後述する測定方法で測定した、細孔の直径を小さいものから大きいものへと積算したときの量が９０％になる細孔径Ｄ９０が０．０４μｍである黒鉛粒子を作製した。
【００２５】
なお、黒鉛粒子の細孔は添加したケイ素粒子が触媒作用をして形成されるものであり、このケイ素は沸点が約２６００℃であるので、３０００℃の加熱処理を施すことにより黒鉛から揮発させ除去されている。
【００２６】
〈負極の作製〉
上記黒鉛粒子と、後述する測定方法で測定した、平均粒径が０．５μｍのスチレンブタジエンゴム（ＳＢＲ）の水ディスパージョンとを水に分散させ、さらに増粘剤としてカルボキシメチルセルロース（ＣＭＣ）を加えて、負極活物質スラリーを作製した。この負極活物質スラリーは乾燥後の固形分質量組成比が、活物質：ＳＢＲ：ＣＭＣ＝１００：３：２となるように調整されている。
【００２７】
上記スラリーをドクターブレード法により負極集電体としての銅箔の両面に塗布した後、乾燥し、次いでこれを圧縮して充填密度が１．６ｇ／ｍｌの負極を作製した。
【００２８】
〈電解液の調製〉
非水溶媒として、エチレンカーボネート（ＥＣ）とジエチルカーボネート（ＤＥＣ）を体積比５：５で混合し、この混合溶媒に電解質塩として六フッ化リン酸リチウム（ＬｉＰＦ6）を１モル／Ｌ濃度に溶かしたものを電解液とした。
【００２９】
上記正極板と負極板とを両者の間にポリプロピレン製微多孔膜からなるセパレータを介在させて巻回して電極体となし、これを金属製円筒型外装缶に収納した後、上記電解液を注液し、その後開口部を封口することにより、実施例１に係る円筒型電池（設計容量１８００ｍＡｈ）を作製した。
【００３０】
（実施例２〜４、比較例１〜５）
下記表１に示すように、黒鉛の細孔径Ｄ９０及びスチレンブタジエンゴム（ＳＢＲ）の平均粒径を下記表１に示すように変化させたこと以外は、上記実施例１と同様にして実施例２〜４、比較例１〜５に係る電池を作製した。なお、黒鉛の細孔径Ｄ９０は、作製時に混合するケイ素粒子の粒径を変化させることによってそのサイズを制御した。
【００３１】
《黒鉛、ＳＢＲの物性試験》
黒鉛の細孔径Ｄ９０は、（株）島津製作所製ＡＳＡＰ２０１０を用いて、窒素吸着法により測定した。
ＳＢＲの平均粒径は、（株）島津製作所製ＳＬＡＤ−２０００Ｊを用いて測定した。
【００３２】
〔負荷特性試験〕
上記で作製した電池を１Ｉｔ（１８００ｍＡ）で４．２Ｖまで定電流充電し、その後４．２Ｖで１００ｍＡまで定電圧充電した。その後、１Ｉｔで２．７５Ｖまで放電し、電池容量を測定した。
【００３３】
この後、上記と同一の条件で充電した後、３Ｉｔ（５４００ｍＡ）で２．７５Ｖまで放電しその容量を測定した。
そして、以下の式により負荷特性を測定した。この結果を下記表１に示す。
【００３４】
負荷特性（％）＝３Ｉｔ放電容量÷１Ｉｔ放電容量×１００
【００３５】
〔密着性試験〕
上記で作製した負極に対し、ＪＩＳ  Ｄ０２０２試験法により、密着強度を測定した。具体的には、負極に１ｍｍ角の碁盤目を１００個（１０×１０）作製し、当該碁盤目上にセロハンテープ（ニチバン社製ＣＴ２４）を完全に貼り付け、直ちにテープの一端を負極と垂直に保ち、瞬間的に引き離し、１００個の碁盤目中に占める活物質の剥がれが生じていない碁盤目の数を計測した。この密着性を、百分率として下記表１に示す。
【００３６】
【表１】
2005285623.tif 000002
【００３７】
上記表１から、炭素材料である黒鉛の細孔径Ｄ９０が、結着剤であるスチレンブタジエンゴム（ＳＢＲ）の平均粒径よりも小さい実施例１〜４は、負荷特性が７６〜８５％、密着性が５８〜７７％であり、黒鉛の細孔径Ｄ９０がＳＢＲの平均粒径以上である比較例１〜５の負荷特性５３〜６３％、密着性２７〜４３％よりもそれぞれ優れていることがわかる。
【００３８】
このことは次のように考えられる。黒鉛の細孔径Ｄ９０がＳＢＲの平均粒径以上であると、黒鉛の細孔に結着剤粒子が取り込まれ、結着剤粒子が当該部分でのリチウムイオンの吸蔵脱離を阻害して、負荷特性を劣化させる。また、結着剤が細孔に取り込まれると、当該結着剤は活物質と集電体との密着に寄与できなくなり、活物質と集電体との密着性が低下する。
【００３９】
他方、黒鉛の細孔径Ｄ９０がＳＢＲの平均粒径より小さいと、黒鉛の細孔に結着剤が取り込まれるといった現象がほとんど生じないので、黒鉛の細孔でリチウムイオンが円滑に吸蔵脱離する。また、活物質と集電体との密着に寄与しない結着剤量が極めて少なくなるので、集電体と活物質との密着性が高まる。
【００４０】
また、実施例１〜４の比較から、黒鉛の細孔径Ｄ９０とＳＢＲの平均粒径との差が大ききなるにつれ、負荷特性、密着性ともに高くなる傾向があることがわかる。ここで、黒鉛の細孔径Ｄ９０とＳＢＲの平均粒径との差は、０．０６μｍより大きいことが好ましく、０．１μｍ以上であることがより好ましい。
【００４１】
〔その他の事項〕
尚、上記実施の形態では角型外装缶を使用したが、円筒状、ラミネート外装体等種々の形状にすることができることは勿論である。また、固体高分子電解質電池にも適用することができる。
【００４２】
また、上記の実施の形態ではドクターブレードによりスラリーを塗布したが、ダイコーターであってもよい。また、活物質スラリーのかわりに活物質ペーストを用い、ローラコーティング法により塗布することもできる。また、アルミニウム箔のかわりにアルミニウムメッシュ、発泡ニッケルを用いても同様に作製することができる。
【００４３】
また、正極活物質としては、リチウム含有遷移金属複合酸化物から選択される一種の化合物、あるいは二種以上の化合物を混合して用いることができ、例えば、コバルト酸リチウム・ニッケル酸リチウム・マンガン酸リチウム・鉄酸リチウム、またはこれらの酸化物に含まれる遷移金属の一部を他の元素で置換した酸化物等が用いることができる。
【００４４】
また、負極活物質としては、細孔を有する炭素材料であればよく、例えば天然黒鉛・人造黒鉛・カーボンブラック・コークス・ガラス状炭素・炭素繊維、またはこれらの焼成体等の炭素材料、あるいはこれらの混合物を用いることができる。中でも、天然黒鉛や人造黒鉛を用いることが好ましい。
【００４５】
また、炭素材料粒子の空孔率は、１〜２０％の範囲であることが好ましい。
また、炭素材料粒子の粒径は５〜５０mmの範囲であることが好ましい。
【００４６】
また、負極活物質スラリーに用いる増粘剤しては、カルボキシメチルセルロース、メチルセルロース、ヒドロキシメチルセルロース、エチルセルロース、ポリビニルアルコール、ポリアクリル酸（塩）、酸化スターチ、リン酸化スターチ、カゼイン等を単独で、もしくは二種以上混合して使用することができる。しかし、増粘剤は本発明の必須の構成要素ではない。
【００４７】
また、電解質に使用する非水溶媒としては、カーボネート類・ラクトン類・エーテル類・ケトン類・ニトリル類・アミド類・スルホン系化合物・エステル類・芳香族炭化水素等から選択される化合物の一種、あるいは二種以上混合して用いることができる。これらの内でも・カーボネート類・ラクトン類・エーテル類・ケトン類・ニトリル類が好ましく、特にカーボネート類がさらに好ましい。これらの具体例としては、エチレンカーボネート・プロピレンカーボネート・ブチレンカーボネート・ジエチルカーボネート・ジメチルカーボネート・エチルメチルカーボネート・γ−ブチロラクトン・１，２−ジメトキシエタン・テトラヒドロフラン・アニソール・１，４−ジオキサン・４−メチル−２−ペンタノン・シクロヘキサノン・アセトニトリル・プロピオニトリル・ジメチルホルムアミド・スルホラン・蟻酸メチル・蟻酸エチル・酢酸メチル・酢酸エチル・酢酸プロピル・プロピオン酸エチルなどがあげられる。
【００４８】
また、電解質塩としては、ＬｉＮ（Ｃ2Ｆ5ＳＯ2）2・ＬｉＮ（ＣＦ3ＳＯ2）2・ＬｉＣＦ3ＳＯ3・ＬｉＰＦ6・ＬｉＢＦ4・ＬｉＡｓＦ6・ＬｉＣｌＯ4等のリチウム塩から選択される化合物の一種単独で、あるいは二種以上混合して使用することができる。また、前記非水溶媒に対する電解質塩の溶解量は０．５〜２．０モル／リットルとすることが好ましい。
【産業上の利用可能性】
【００４９】
上記の結果から明らかなように、本発明によると、負荷特性に優れ、活物質と集電体との密着性の高い非水電解質二次電池を提供できるという優れた効果を奏する。よって、産業上の利用可能性は大きい。